FR 2615775 A1 19881202 FR 8707435 A 19870525 La presente invention concerne un procedë et un appareil destines a améliorer le tranchant des lames de rasoirs a lames jetables dits "mécaniques". On sait qu'actuellement la moitié des hommes utilisent pour se raser un rasoir a lames remplaçables, habituellement désigné par "rasoir mécanique", dont les lames sont commercialisées pour ne servir en principe qu'une seule fois, puis être jetées. Ce principe da l'usage unique est dicte par la grande finesse, donc la grande fragilité des lames et surtout de leur fil. En fait, même a l'état neuf, le fil de la plupart des lames de ce genre présente des irrégularités microscopiques. conséquence de leur affutage. I1 en résulte qu'une très grande proportion d'utilisateurs ae ces lames demeurent insatisfaits du point de vue du confort de rasage, en raison de coupures. feu du rasoir et irritations de toutes sortes. Bien' entenau, de nombreux remédes sont deDuis longtemps Droooses a ces inconvénients, aussi bien pour faciliter la coupe elle-meme aue pour calmer et cicatriser l'épiderme acres rasage. Par contre aucun moyen n'existe actuellement pour améliorer le tranchant des lames. La présente invention vise a compler cette lacule. grace a un procédé de regenération électromagnétique du fil des lames de rasoir, faisant appel a un dispositif permettant de creer un champ de forces constant et permanent provoquant des effets de réorganisation et ae réalignement moleculaire au niveau dudit fil, en éliminant ainsi toutes les irrégularités précitées. cet égard, l'invention reDose sur la découverte ce certains matériaux, assembles ou réunis suivant certains motifs, et ayant subi certains traitements peuvent être considéres comme des pâles qui, réunis par deux, trois ou plus, donnent naissance, par un phénomène de syntonisation, à des "ondes de forme' , exerçant les effets précités, Ces matériaux doivent être selon l'invention subdivisés en plusieurs catégories, en fonction de leur nature et ae leur disposition. Un premier assemblage est celui de barrettes ou plaquettes de materiaux conducteurs, juxtaposés sans contact dans un même plan suivant un motif angulaire ouvert. Ces barrettes ou plaquettes doivent elles-mèmes être subdivisées en deux classes distinctes - la première classe est constituée par des barrettes en matériaux magnétisables, tels que par exemple les métaux de la famille du fer (Fer, Nickel. Cobalt) et leurs oxydes (ferrites) et analogues. - la seconde classe est constituée par des barrettes en matériaux non magnétisables mais doues de coefficients . de conductivité élevéx. tels, ce par exemple le laiton, le cuivre, l'argent, l'or et analogues. Selon l'invention. ce premier assemblage reunit au moins deux barrettes sélecticnnées respectivement chacune dans l'une desaites classes, ces barrettes ayant approximativement les mêmes dimensions et entant disposées sur un méme plan. chacune étant espacée e la voisine d'une distance de l'ordre de 2 à 30 O de sa longueur, de manière que l'ensemble. c'est-a--dire ledit assemblage. represente un motif angulaire ouvert. par exemple Z.K.N.F par opposition a des motifs fermes tels cue O.D. ou croises tels aue x, qui ne conviennent pas å cet effet Un second assemblage est celui constitué par des particules de ferrite @eparties.au sein d'une po@@re micronisee inerte, à raison de 2 à 30% de ferrite, et parfaitement deshydratee de manière a constituer une masse parfaitement seche, agglomérée au moyen d'un liant également inerte, par exemple de la gomme arabique ou de l'alcool polyvinylique. L'assemblage des barrettes est, selon l'invention, place sur le fond plat d'un boîtier qui est ensuite rempli du melange pulvérulent de ferrite et de poudre inerte, que l'on agglomere ensuite sur place au moyen dudit liant, les boîtiers étant ensuite obtures au moyen d'un couvercle scellé. Selon l'invention, les systèmes constitués par ces boîtiers ainsi garnis des assemblages de barrettes et au mélange de poudres agglomérées doivent, pour manifester leurs propriétés. subir un traitement que l'on peut assimiler à une "activation" et qui consiste à leur faire traverser une série de champs magnétiques à orientation alternée. La mise en oeuvre la plus simple consiste à utiliser deux champs magnétiques successifs d'orientation opposée. On peut cependant utiliser un nomore quelconque de tels couples, par exemple jusqu'à huit champs successifs.A cet effet, les boîtiers garnis peuvent être places sur une bande transporteuse se déplaçant a vitesse variable a travers oes champs successifs créés oar des électro-aimants excités a des intensités variables selon l'application envisagee. mais toujours en sens alternativement opposé. Le rôle réel de cette activation n'est pas connu, ni même explicable à pari des considérations scientifiaues usuelles il est possible qu'intervienne un phénomène d'orientation des particules magnétisées de ferrite. on ne peut que constater le fait que les systèmes ainsi crees selon l'invention possédent des propriétés tout a fait surprenantes couac @ moins deux systèmes ainsi définis et de préférence quatre sont disposés face à face. Ainsi l'expérience a démontré que quand on dispose quatre systèmes de ce genre aux quatre angles d'un carré ou rectangle. et que l'on place au centre de ce carre ou rectangle une lame de rasoir dont le tranchant presente des irregularites, visibles au microscope électroniaue à balayage, d'une profondeur de l'ordre du micron, au bout de quelques heures, sans autre manipulation ou traitement, ces irrégularités ont pratiquement totalement disparu. Un exemple d'une telle expérience est illustre par les microphotographies annexées, prises dans les conditions expérimentales suivantes Quatre systèmes selon l'invention sont placés aux angles d'un rectangle de dimensions 30 x 40 cm. Au centre de ce rectangle sont placées des lames de rasoir de marque GILLETTE "française traitée" référencées L1 à . deux tranchants symétriques, et de maraue GILLETTE "GII", a un seul tranchant, référencées L2. Afin d'observer des modifications éventuelles des lames. soit au niveau du fil tranchant), soit au niveau de la surface de la lame à proximite au fil, trois techniques expérimentales ont été utilises : la rugosimetrie. ma microscopie optiaue et la microscopie eiectroniaue a balayage Avant traitement. ies observations ci-apres sont pratiquées pour apprécier l'état des lames Su niveau ce la surfa ce de la lame. les deux tires de lames L1 et L2 observes par microscopie optique presentent le méme aspect : trois zones Deuvent etre distinguées au voisinage du fil : la zone 1 correspond á un meulage grossier, la zone à un meulage fin, comme l'indiquent des stries perpendiculaires au fil, tandis que l'absence de stries sur la zone 3 suggère l'existence d'un depôt métallique au voisinage immediat du fil, destiné à ameliorer la qualite de celui-ci. En ce qui concerne le fil proprement dit, le fil des lames L1 présente des irrégularités de l'ordre du micro (microphoto N 1) ; le fil des lames L2 présente des irrégularités relativement plus faibles. Après traitement, les observations suivantes sont faites 1. Examen par rugosimétrie. L'étude a été effectuée sur une lame L1 : pour la lame traitée 48h et 96h, dans la zone 2 comme dans la zone 3, on observe une augmentation de la rugosité dans la direction eu fil (fluctuations de faible longueur d'onde). 2. Observations par microscopie optique. A l'échelle au microscope optique, on n'a pas observe de modifications des lames après traitément (stries de polissage, aspect du fil). Par contre. l'observation d'une lame de type Li après passage au rugosimétre, puis traitement de 48n et 135h montre une atténuation progressive des stries (parallèles au fil de lame) provoquées car le passage du rugosimëtre. 3. Observations oar microscopie électronique à balayage. Elles ont ete effectuées sur les deux types de lames L1 et L2 et ont permis d'observer des modifications concernant a) La surface des lames au voisinage d fil !ones et 3): - à faible grandissement, le contraste des stries de polissage ce la zone 2 diminue. Le traitement avait été dans ce cas de très longue durée (environ 360 H). A plus fort grandissement, on observe avant traitement de très légéres stries (perpendiculaires à la direction du fil) au voisinage immédia au fil (zone 3), tandis qu'apres traitement ces stries n'apparaissent plus, tant pour les lames de type L1 que pour les lames de type L2. b) Le fil aes lames Aprés traitement de 65 H, le fil de l-ame au type L1 au moins dans les régions observées. presente un aspect rectiligne (microp@oto N 2). 4. Discussion des résultats et ccnclusions. En ce oui concerne la surface de lames a @romimite du fil (zone 2). les observations effectuees par microscopie électronique à balayage mont@ent une diminution des irrégularités (stries) d'une longueur d'onde de l'ordre de quelques microns. De meme, dans la zone @. les tres @egeres stries visiblés à @ etat initial ne sont plus perceptibles apres traitement.Les expériences de rugosimétrie montrent au contraire une augmentation des irrégularités d'une longue@@ @ @@@e de quelques centaines de microns. dans la zone @ comme dans la zone @, On pe@t donc conclure à une diminution de la rugosite à @ echelle du micron au profit d'un accroissement des irrégularités à 1 échelle @e la rentame de microns : En ce qui concerne le fil des lames, les opse@vations sont un peut differentes pour les deux types :: - le fil des lames L1 presente a l'@t@t neuf des irregulartiés d une longueu@ d onde ce 1 ordre @u @icron @ figure 1); après traitement, les zones observes ne presenten pratiquement plus d'irrégularites de cette échelle (figure 2). - le fil des lames L2 présente à l'état neuf des irrégularités ae plus faiDle longueur d'onde - quelques fractions de micron ; aprés traitement, les zones opservees présentent des irrégularités d'une longueur d'onde proche de celle observée sur les lames L1 a l'état neuf - de l'ordre du micron Ces observations sont en accord avec les résultats mentionnés ci-dessus concernant la surface des zones 2 et 3. On peut donc conclure dans les deux cas a un "émoussement" des irrégularites de faibie longueur d'onde (d'environ 1 m pour L1, quelques m pour L2). La même conclusion ressort de l'observation de l'attenuation des strias laissëes sur la surface ce la lame par le rugosimétre. Il @ faut a@mettre du'aucune explication rationnelle ne peut actuellement être tournie à cet effet. Diverses hypothéses théoriques peuvent etre avancées, par analogie avec cas phénoménes connus. ainsi. par analogue avec les lignes de for-e du champs magnetique cree par un barreau aimanté, et qui ne sont mises visuellement en évidence qu'aumoyen de limaille de fer, dans une expérience fort connue. alors qu'elles exercent leurs effets, sur tous les objets métalliques environnants. on peut imaginer @ue les barrettes de laiton et de ferrites creent autour d elles, dans une certaine dispositif, des "lignes de @orce@ analogues aux ondes de forme, déja reconnues pour certains @atériau@ inertes, ces lignes de forces determinant @u@ @a@tranchant des lames une action de transfert mo@eculaire de matière que l'on peut rapprocher de celle qui intervient dans le processus d'affutage électrolytique des outils industriels. Cette hypothese n'est pas absurde, car a l'objection aui pourrait être soulevee et selon laquelle des elements inertes ne sauraient développer d'énergie que si elles recoivent préalablement une énergie au moins equivalente mais d'une autre nature, on peut répondre que les éléments d'une pile électrique sont également inertes et sont quand même spontanément générateurs d'énergie quan@ une telle pile est insérèe cans un circuit. D'ailieurs on peut admettre que le traitement des systèmes selon l'invention par des champs magnétiques alternés doit s'accompagner ce la transmission d'une certaine energie au systeme. Selon une autre hypothèse, on peut également imaginer que ce champs de @lignes ce forces" constitue un systeme analogue un systéme optique fo@alisateur, c'est-a-dire à la sortie duquel les radiations electromagnetiques, au lieu de rayonner dans tout l'espace environnant, convergent @e@s une @one analogue à un @foyer qui, dans le cas present, serait le tranchant es lamas cui s an trouverait modifie. Bien entendu, l'invention n'est en aucune manière limitée par ces explications @ypothétiques, puisqu'elle est @asée sur la constatation surprenante d un phénomene inconnu, et l'exploitation de ce pnenomène. REVENDICATIONS 1. Systëme destine à la régénération du trancnant des lames de rasoir, caractérisé en ce qu'il se compose d'au moins deux dispositifs constitués chacun par un boîtier sur le fond duquel sont disposées au moins une première barrette en matériau magnetisable et au moins une seconde barrette en matériau non-magnetisable mais possédant un coefficientae conductivite élevé, ces barrettes étant disposees sans se toucher suivant un motif angulaire ouvert, le volume restant du boîtier étant rempli de particules ae ferrite dispersées au sein d'une poudre micronisée inerte séche, et agglomérées au moyen d'un liant inerte, ces dispositifs étant soumis avant usage à un traitement d'activation consistant à les faire passer travers au moins un couple de champs électromagnetiques d'orientations inverses, lesdits dispositifs définissant ensempie un espace au centre duquel sont placées des lames de rasoir dit "mecanique en vue d'en éliminer les irrégularités du tranchant. 2. Dispositif tel que defini à la revendication caractérisa en ce que le matériau de la premier @arrette est choisi entre les metaux de la famille du fer et les ferrittes, et ie matériau de ia seconae barrette est cnoisi entre le cuivre, le laiton. l'or et l'argent 3. Dispositif selon la revendication 2, caracterise en ce que chaque barrette est separée de la voisine d ne distance da l'ordre ae 2 a 30. de sa longueur 4. Dispositif selon les revendications 2 et 3, caracterise en ce que la proportion de ferrite dans la pou@re micronisee ine@te est de l'o@dre de @ a 30%. 5. Application du système selon la revendication 1 à la mise enoeuvre d'un procédé d'élimination des irrégularités microscopiques du tranchant d'une lame de rasoir mécanique. et consistant à placer cette lame à égale distance d'au moins deux, et de préférence quatre tels systemes.